МНОГОСЛОЙНАЯ БУМАГА С УМЕНЬШЕННЫМ КОЛИЧЕСТВОМ ВОДОРОДНЫХ СВЯЗЕЙ

1. Изделие на основе бумаги, содержащее по меньшей мере одно многослойное полотно на основе бумаги, имеющее первый волокнистый слой, второй волокнистый слой и третий волокнистый слой, при этом первый и третий волокнистые слои содержат необработанные целлюлозные волокна, а второй волокнистый слой содержит обработанные целлюлозные волокна, имеющие степень замещения по меньшей мере приблизительно 0,02, причем обработанные волокна составляют по меньшей мере приблизительно 5 процентов от общего веса многослойного полотна, при этом изделие на основе бумаги имеет базовый вес от приблизительно 10 до приблизительно 60 грамм на квадратный метр (г/кв.м), пухлость листа более приблизительно 8 куб.см/г и показатель жесткости менее приблизительно 15.
2. Изделие на основе бумаги по п. 1, где многослойное полотно на основе бумаги содержит крепированное полотно на основе бумаги, и изделие на основе бумаги имеет базовый вес от приблизительно 14 до приблизительно 20 г/кв.м.
3. Изделие на основе бумаги по п. 1, имеющее среднее геометрическое прочности на разрыв (GMT) от приблизительно 500 до приблизительно 800 г/3” и показатель жесткости менее приблизительно 12.
4. Изделие на основе бумаги по п. 1, имеющее пухлость листа от приблизительно 8 до приблизительно 12 куб.см/г.
5. Изделие на основе бумаги по п. 1, где обработанные целлюлозные волокна включают целлюлозные волокна, прореагировавшие с реагирующим с целлюлозой реагентом, выбранным из группы, состоящей из реагентов, имеющих общую формулу (I), (II) и (IV).
6. Изделие на основе бумаги по п. 1, где обработанное целлюлозное волокно имеет содержание азота по меньшей мере приблизительно 0,2 весового процента.
7. Изделие на основе бумаги по п. 1, где обработанные волокна составляют от приблизительно 10 до приблизительно 50 процентов от общего веса многослойного полотна.
8. Изделие на основе бумаги по п. 1, где по меньшей мере одно многослойное полотно является крепированным, и изделие на основе бумаги содержит два многослойных полотна, при этом изделие на основе бумаги имеет базовый вес от приблизительно 28 до приблизительно 34 г/кв.м, пухлость листа от приблизительно 9 до приблизительно 12 куб.см/г, GMT от приблизительно 500 до приблизительно 800 г/3” и показатель жесткости от приблизительно 8 до приблизительно 12.
9. Изделие на основе бумаги с несколькими прослойками, содержащее по меньшей мере одно многослойное полотно на основе бумаги, имеющее первый волокнистый слой, второй волокнистый слой и третий волокнистый слой, причем первый и третий волокнистые слои содержат необработанные целлюлозные волокна, а второй волокнистый слой содержит обработанные целлюлозные волокна, имеющие содержание азота по меньшей мере приблизительно 0,05 весового процента, при этом обработанные волокна составляют по меньшей мере приблизительно 5 процентов от общего веса многослойного полотна.
10. Изделие на основе бумаги с несколькими прослойками по п. 9, где многослойное полотно на основе бумаги содержит крепированное полотно на основе бумаги, и изделие на основе бумаги имеет базовый вес от приблизительно 10 до приблизительно 50 грамм на квадратный метр (г/кв.м).
11. Многослойное изделие на основе бумаги по п. 9, имеющее среднее геометрическое прочности на разрыв (GMT) от приблизительно 500 до приблизительно 800 г/3” и показатель жесткости менее приблизительно 12.
12. Многослойное изделие на основе бумаги по п. 9, имеющее пухлость листа более приблизительно 10 куб.см/г.
13. Изделие на основе бумаги с несколькими прослойками по п. 9, где обработанные целлюлозные волокна включают целлюлозные волокна, прореагировавшие с реагирующим с целлюлозой реагентом, выбранным из группы, состоящей из реагентов, имеющих общие формулы (I), (II) и (IV).
14. Изделие на основе бумаги с несколькими прослойками по п. 9, где обработанное целлюлозное волокно имеет содержание азота по меньшей мере приблизительно 0,2 весового процента.
15. Изделие на основе бумаги с несколькими прослойками по п. 9, где обработанные волокна составляют от приблизительно 10 до приблизительно 50 процентов от общего веса многослойного полотна.
16. Изделие на основе бумаги с несколькими прослойками по п. 9, имеющее базовый вес от приблизительно 28 до приблизительно 34 г/кв.м, пухлость листа от приблизительно 8 до приблизительно 12 куб.см/г, GMT от приблизительно 500 до приблизительно 800 г/3” и показатель жесткости от приблизительно 8 до приблизительно 12.
17. Способ формирования изделия на основе бумаги, включающий стадии:
обработки целлюлозного волокна щелочным средством;
осуществления реакции целлюлозного волокна с реагирующим с целлюлозой реагентом, выбранным из группы, состоящей из реагентов, имеющих общую формулу (I), (II), (III) и (IV), с получением обработанного целлюлозного волокна;
промывки обработанного целлюлозного волокна;
формирования многослойного полотна на основе бумаги посредством осаждения обработанного целлюлозного волокна между смежными слоями необработанного целлюлозного волокна и
объединения двух или более многослойных полотен на основе бумаги с формированием изделия на основе бумаги.
18. Способ по п. 17, дополнительно включающий стадию крепирования многослойного полотна на основе бумаги.
19. Способ по п. 17, при котором изделие на основе бумаги имеет базовый вес от приблизительно 28 до приблизительно 34 грамм на квадратный метр (г/кв.м).
20. Способ по любому из п. 17, при котором изделие на основе бумаги имеет среднее геометрическое прочности на разрыв (GMT) от приблизительно 500 до приблизительно 800 г/3” и показатель жесткости менее приблизительно 12.